(57)【要約】【課題】色再現範囲と埋まり性を両立する良好な画質の画像を得ることのできる放射線硬化型インクジェットインクセットを提供する。【解決手段】放射線硬化型の濃インク及び放射線硬化型の淡インクを備え、前記濃インクの表面張力をγ１（ｍＮ／ｍ）、前記淡インクの表面張力をγ２（ｍＮ／ｍ）としたときに、下記式（１）の関係を満たす、放射線硬化型インクジェットインクセット。      γ１＞γ２      ・・・（１）【選択図】なし【特許請求の範囲】
【請求項１】
放射線硬化型の濃インク及び放射線硬化型の淡インクを備え、
前記濃インクの表面張力をγ１（ｍＮ／ｍ）、前記淡インクの表面張力をγ２（ｍＮ／ｍ）としたときに、下記式（１）の関係を満たす、放射線硬化型インクジェットインクセット。
γ１＞γ２      ・・・（１）
【請求項２】
請求項１において、
下記式（２）を満たす、放射線硬化型インクジェットインクセット。
γ１−γ２≧５．０（ｍＮ／ｍ）      ・・・（２）
【請求項３】
請求項１又は請求項２において、
前記濃インク及び前記淡インクの一方又は両方は、
下記一般式（Ｉ）で表される化合物と、
【化１】
2020084078.tif 000006
（式（Ｉ）中、Ｒ１は水素原子又はメチル基であり、Ｒ２は炭素数２以上２０以下の２価の有機残基であり、Ｒ３は水素原子又は炭素数１以上１１以下の１価の有機残基である。）
アシルフォスフィンオキサイド系化合物と、
を含む、放射線硬化型インクジェットインクセット。
【請求項４】
請求項１ないし請求項３のいずれか一項に記載の放射線硬化型インクジェットインクセットを用い、シリアル型の記録装置により行うインクジェット記録方法であって、
記録媒体に前記濃インクを付着させる第１のインク付着工程と、
前記記録媒体に付着した前記濃インクに紫外線を照射する第１の紫外線照射工程と、
前記記録媒体に前記淡インクを付着させる第２のインク付着工程と、
前記記録媒体に付着した前記淡インクに紫外線を照射する第２の紫外線照射工程と、
前記紫外線を照射した前記濃インク又は前記淡インクに、前記濃インク又は前記淡インクを付着させる第３のインク付着工程と、
前記記録媒体に付着した前記濃インク及び前記淡インクの一方又は両方に紫外線を照射する第３の紫外線照射工程と、
を含み、
前記紫外線は、紫外線発光ダイオードにより発生され、
前記紫外線照射工程では、前記記録装置の１回の主走査あたり、５０．０ｍＪ／ｃｍ２以上で前記紫外線が照射される、インクジェット記録方法。
【発明の詳細な説明】
【技術分野】
【０００１】
本発明は、放射線硬化型インクジェットインクセット及びインクジェット記録方法に関する。
【背景技術】
【０００２】
インクジェット記録方法は、微細なノズルからインクの小滴を吐出して、記録媒体に付着させて記録を行う方法である。この方法は、比較的安価な装置で高解像度かつ高品位な画像を、高速で記録できるという特徴を有する。
【０００３】
インクジェット記録方法で用いる記録装置は、高品質な記録を行うために幅広く検討が為されている。また、装置だけでなく、インクジェット記録の品質を向上するために、用いるインクに対する検討も多く為されている。例えば、特許文献１には、記録媒体上に動的表面張力値がγ１である第１の液体を付与した後に、動的表面張力値がγ１よりも大きいγ２である第２の液体を打滴する画像形成方法が開示されており、色再現性を損なうことなく、着弾干渉という現象を回避することができる旨の記載がある。
【先行技術文献】
【特許文献】
【０００４】
【特許文献１】特開２００７−２６０２０３号公報
【発明の概要】
【発明が解決しようとする課題】
【０００５】
インクジェット記録は、装置構成を小規模にできることや版を作成する必要がないこと等の特徴により、ラベル印刷、サイン印刷等の少量、多ロットの記録物の製造に適している。このような記録物は、例えば、プラスチックフィルムやボードに対して、紫外線や可視光線によって硬化する放射線硬化型インクを付着させ、これを硬化させて製造されることがある。
【０００６】
しかし、放射線硬化型インクの場合には、特許文献１に記載されたような、表面張力値の小さいインクを付着させた後に表面張力値の大きいインクを付着させることだけでは、色再現範囲と埋まり性を両立する良好な画質の画像を得ることは困難であった。
【課題を解決するための手段】
【０００７】
本発明に係る放射線硬化型インクジェットインクセットの一態様は、
放射線硬化型の濃インク及び放射線硬化型の淡インクを備え、
前記濃インクの表面張力をγ１（ｍＮ／ｍ）、前記淡インクの表面張力をγ２（ｍＮ／ｍ）としたときに、下記式（１）の関係を満たす。
γ１＞γ２      ・・・（１）
【０００８】
上記放射線硬化型インクジェットインクセットの態様において、
下記式（２）を満たしてもよい。
γ１−γ２≧５．０（ｍＮ／ｍ）      ・・・（２）
【０００９】
上記放射線硬化型インクジェットインクセットの態様において、
前記濃インク及び前記淡インクの一方又は両方は、
下記一般式（Ｉ）で表される化合物と、
【化１】
2020084078.tif 000002
（式（Ｉ）中、Ｒ１は水素原子又はメチル基であり、Ｒ２は炭素数２以上２０以下の２価の有機残基であり、Ｒ３は水素原子又は炭素数１以上１１以下の１価の有機残基である。）
アシルフォスフィンオキサイド系化合物と、
を含んでもよい。
【００１０】
本発明に係るインクジェット記録方法の一態様は、
上述の放射線硬化型インクジェットインクセットを用い、シリアル型の記録装置により行うインクジェット記録方法であって、
記録媒体に前記濃インクを付着させる第１のインク付着工程と、
前記記録媒体に付着した前記濃インクに紫外線を照射する第１の紫外線照射工程と、
前記記録媒体に前記淡インクを付着させる第２のインク付着工程と、
前記記録媒体に付着した前記淡インクに紫外線を照射する第２の紫外線照射工程と、
前記紫外線を照射した前記濃インク又は前記淡インクに、前記濃インク又は前記淡インクを付着させる第３のインク付着工程と、
前記記録媒体に付着した前記濃インク及び前記淡インクの一方又は両方に紫外線を照射する第３の紫外線照射工程と、
を含み、
前記紫外線は、紫外線発光ダイオードにより発生され、
前記紫外線照射工程では、前記記録装置の１回の主走査あたり、５０．０ｍＪ／ｃｍ２以上で前記紫外線が照射される。
【図面の簡単な説明】
【００１１】
【図１】実施形態に係る記録方法に使用可能なインクジェット記録装置の斜視図。
【図２】図１に示した紫外線照射装置の正面図。
【図３】図２のＡ−Ａ矢視図。
【発明を実施するための形態】
【００１２】
以下に本発明の実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００１３】
１．放射線硬化型インクジェットインクセット
本実施形態に係る放射線硬化型インクジェットインクセットは、濃インク及び淡インクを備える。
【００１４】
１．１．濃インク
本実施形態のインクセットに含まれる濃インクは、放射線硬化型のインクである。濃インクは、少なくとも、重合性化合物と、重合開始剤と、色材と、を含み、さらにその他の添加剤を含んでもよい。
【００１５】
１．１．（１）重合性化合物
重合性化合物としては、重合開始剤により重合する性質を有する化合物であれば、特に
限定されない。重合性化合物としては、単官能、２官能以上の種々のモノマー及びオリゴマーが使用可能である。モノマーとしては、例えば、（メタ）アクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタン等が挙げられる。
【００１６】
また、オリゴマーとしては、例えば、直鎖（メタ）アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート及びポリエステル（メタ）アクリレート等が挙げられる。
【００１７】
また、他の単官能モノマーや多官能モノマーとして、Ｎ−ビニル化合物を用いてもよい。Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、及びアクリロイルモルホリン、並びにそれらの誘導体等が挙げられる。
【００１８】
なお、本明細書において、「（メタ）アクリレート」は、アクリレート及びメタクリレートのいずれか又は両方を意味し、「（メタ）アクリル」はアクリル及びメタクリルのいずれか又は両方を意味する。また、「オリゴマー」とは、モノマーの重合により得られる２量体以上であって重量平均分子量１万以下の低重合体をいう。なお、本明細書における重量平均分子量は、質量分析法により測定して得られる値を採用する。
【００１９】
単官能の（メタ）アクリレートとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、ラクトン変性可とう性（メタ）アクリレート、ｔ−ブチルシクロヘキシル（メタ）アクリレート、ジシクロペンタニル（メタ）アクリレート、及びジシクロペンテニルオキシエチル（メタ）アクリレートが挙げられる。
【００２０】
２官能の（メタ）アクリレートとしては、例えば、１，６−ヘキサンジオールジ（メタ）アクリレート、１，１０−デカンジオールジ（メタ）アクリレート、２，４−ジメチル−１，５−ペンタンジオールジ（メタ）アクリレート、エトキシ化シクロヘキサンメタノールジ（メタ）アクリレート、ポリエチレングルコールジ（メタ）アクリレート、オリゴエチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ（エチレンオキサイド）変性ビスフェノールＡジ（メタ）アクリレート、ビスフェノールＦポリエトキシジ（メタ）アクリレート、ポリエチレングリコールジ（メタ）アクリレート、ポリプロピレングリコールジ（メタ）アクリレート、オリゴプロピレングリコールジ（メタ）アクリレート、２−エチル−２−ブチルプロパンジオールジ（メタ）アクリレート、１，９−ノナンジオールジ（メタ）アクリレート、プロポキシ化エトキシ化ビスフェノールＡジ（メタ）アクリレート、トリシクロデカンジ（メタ）アクリレート、ポリテトラメチレングリコールジ（メタ）アクリレート、１，６−ヘキサンジオー
ルジ（メタ）アクリレートとアミン化合物とを反応させて得られるアクリル化アミン化合物、１，６−ヘキサンジオールジ（メタ）アクリレート、１，９−ノナンジオールジ（メタ）アクリレート、トリシクロデカンジメチロールジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、ポリテトラメチレングリコールジ（メタ）アクリレート、及び１，６−ヘキサンジオールジ（メタ）アクリレートとアミン化合物とを反応させて得られるアクリル化アミン化合物等が挙げられる。
【００２１】
３官能の（メタ）アクリレートとしては、例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、グリセリンプロポキシトリ（メタ）アクリレート、プロポキシ化トリメチロールプロパントリ（メタ）アクリレート、エトキシ化グリセリントリアクリレート、カプロラクトン変性トリメチロールプロパントリ（メタ）アクリレートが挙げられる。
【００２２】
４官能の（メタ）アクリレートとしては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレートが挙げられる。
【００２３】
５官能の（メタ）アクリレート化合物としては、ソルビトールペンタ（メタ）アクリレート、ジペンタエリスリトールペンタ（メタ）アクリレート、ジトリメチロールプロパンペンタ（メタ）アクリレート、プロピオン酸変性ジペンタエリスリトールペンタ（メタ）アクリレート、プロピオン酸変性トリペンタエリスリトールペンタ（メタ）アクリレート、プロピオン酸変性テトラペンタエリスリトールペンタ（メタ）アクリレート、並びにこれらのエチレンオキサイド（ＥＯ）付加物及びプロピレンオキサイド（ＰＯ）付加物等が挙げられる。
【００２４】
６官能の（メタ）アクリレート化合物としては、ソルビトールヘキサ（メタ）アクリレート、ジトリメチロールプロパンヘキサアクリレート、ジペンタエリスリトールヘキサ（メタ）アクリレート、トリペンタエリスリトールヘキサ（メタ）アクリレート、フォスファゼンのアルキレンオキサイド変性ヘキサ（メタ）アクリレート、カプロラクトン変性ジペンタエリスリトールヘキサ（メタ）アクリレート、プロピオン酸変性トリペンタエリスリトールヘキサ（メタ）アクリレート、プロピオン酸変性テトラペンタエリスリトールヘキサ（メタ）アクリレート、並びにこれらのＥＯ付加物及びＰＯ付加物等が挙げられる。
【００２５】
７官能以上の（メタ）アクリレート化合物としては、トリペンタエリスリトールヘプタ（メタ）アクリレート、プロピオン酸変性トリペンタエリスリトールヘプタ（メタ）アクリレート、プロピオン酸変性テトラペンタエリスリトールヘプタ（メタ）アクリレート、トリペンタエリスリトールオクタ（メタ）アクリレート、プロピオン酸変性テトラペンタエリスリトールオクタ（メタ）アクリレート、テトラペンタエリスリトールノナ（メタ）アクリレート、プロピオン酸変性テトラペンタエリスリトールノナ（メタ）アクリレート、テトラペンタエリスリトールデカ（メタ）アクリレート、ペンタペンタエリスリトール
ウンデカ（メタ）アクリレート、ペンタペンタエリスリトールドデカ（メタ）アクリレート、並びにこれらのＥＯ付加物及びＰＯ付加物等が挙げられる。
【００２６】
また、本実施形態の濃インクは、重合性化合物として、下記一般式（Ｉ）で表されるビニルエーテル基含有（メタ）アクリル酸エステル類を含んでもよい。
【００２７】
【化２】
2020084078.tif 000003
（式（Ｉ）中、Ｒ１は水素原子又はメチル基であり、Ｒ２は炭素数２〜２０の２価の有機残基であり、Ｒ３は水素原子又は炭素数１〜１１の１価の有機残基である。）
【００２８】
このような化合物の具体例としては、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−（２−ビニロキシエトキシ）エチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（２−ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、及び（メタ）アクリル酸ポリプロピレングリコールモノビニ
ルエーテル等が挙げられる。
【００２９】
濃インクが、上記の一般式（Ｉ）で表されるビニルエーテル基含有（メタ）アクリル酸エステル類を重合性化合物として含むことにより、濃インクの粘度をあまり高くすることなく、硬化性を飛躍的に高めることができる。このような効果は、重合性の互いに異なる（メタ）アクリロイル基とビニルエーテル基とを１分子内に併せ持つ２官能モノマーであることが一因として生じる。
【００３０】
さらに、本実施形態の濃インクは、グリコール系ジ（メタ）アクリレートに属する化合物を含有してもよい。そのような化合物の例としては、エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、トリプロピレングリコールジ（メタ）アクリレート、１，４−ブタンジオールジ（メタ）アクリレート、１，３−ブタンジオールジ（メタ）アクリレート、ジブチレングリコールジ（メタ）アクリレート、トリブチレングリコールジ（メタ）アクリレート、テトラブチレングリコールジ（メタ）アクリレート、１，５−ペンタンジオールジ（メタ）アクリレート、１，４−ペンタンジオールジ（メタ）アクリレート、１，３−ペンタンジオールジ（メタ）アクリレート、ジペンチレングリコールジ（メタ）アクリレート、トリペンチレングリコールジ（メタ）アクリレート、シクロペンタンジオールジ（メタ）アクリレート、ネオペンチルグリコールジ（メタ）アクリレート、等が挙げられる。
【００３１】
また、上記の重合性化合物のうち（メタ）アクリレート類は、飽和脂環骨格及び不飽和脂環骨格から選択される１種以上の骨格を有してもよい。そのような骨格を有することにより、硬化物のガラス転移温度を調節することができる。飽和脂環骨格を有する（メタ）アクリレートとして、例えば、イソボルニル（メタ）アクリレート、ｔ−ブチルシクロヘキシル（メタ）アクリレート及びジシクロペンタニル（メタ）アクリレートが挙げられる。また、不飽和脂環骨格を有する（メタ）アクリレートとして、例えば、ジシクロペンテニルオキシエチル（メタ）アクリレートが挙げられる。
【００３２】
さらに、上記の重合性化合物のうち（メタ）アクリレート類は、芳香環骨格を有してもよい。芳香環骨格を有する（メタ）アクリレート化合物として、例えば、フェノキシエチル（メタ）アクリレート、２−ヒドロキシ−３−フェノキシプロピル（メタ）アクリレート、ベンジル（メタ）アクリレート、及び、フェノキシジエチレングリコール（メタ）アクリレート、ノニルフェノキシエチル（メタ）アクリレート、アルコキシ化フェノキシエチル（メタ）アクリレートなどが挙げられる。
【００３３】
重合性化合物は、１種単独で用いてもよく、２種以上を併用してもよい。重合性化合物の合計の含有量の下限は、濃インクの総質量（１００質量％）に対し、限られるものではないが、３０．０質量％以上、好ましくは５０．０質量％以上、より好ましくは６０．０質量％以上、更に好ましくは７０．０質量％以上である。また、重合性化合物の合計の含有量の上限は、濃インクの総質量（１００質量％）に対し、限られるものではないが、９５．０質量％以下、好ましくは９０．０質量％以下、より好ましくは８５．０質量％以下、さらに好ましくは８０．０質量％以下である。
【００３４】
１．１．（２）重合開始剤
本実施形態の濃インクに含まれる重合開始剤は、紫外線、可視光線等の放射線の照射による重合によって、インクを硬化させて印字を形成するために用いられる。放射線として紫外線（ＵＶ）を用いることにより、安全性に優れ、且つ光源ランプのコストを抑えることができる。紫外線等の放射線のエネルギーによって、ラジカルやカチオンなどの活性種
を生成し、上記重合性化合物の重合を開始させるものであれば、制限はないが、ラジカル重合開始剤やカチオン重合開始剤を使用することができ、中でもラジカル重合開始剤を使用することが好ましい。
【００３５】
上記のラジカル重合開始剤としては、例えば、芳香族ケトン類、アシルフォスフィンオキサイド系化合物、芳香族オニウム塩化合物、有機過酸化物、チオ化合物（チオキサントン化合物、チオフェニル基含有化合物など）、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。
【００３６】
これらの中でも、特に濃インクの硬化性を良好にすることができるため、アシルフォスフィンオキサイド系化合物及びチオキサントン化合物のうち少なくともいずれかが好ましく、アシルフォスフィンオキサイド系化合物及びチオキサントン化合物がより好ましい。
【００３７】
ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイル−ジフェニル−フォスフィンオキサイド、２，４−ジエチルチオキサントン、及びビス−（２，６−ジメトキシベンゾイル）−２，４，４−トリメチルペンチルフォスフィンオキシドが挙げられる。
【００３８】
これらの中でも、２，４，６−トリメチルベンゾイル−ジフェニル−フォスフィンオキサイド、ビス（２，４，６−トリメチルベンゾイル）−フェニルフォスフィンオキサイド、及び２，４−ジエチルチオキサントンが好適に用いられる。
【００３９】
ラジカル重合開始剤の市販品としては、例えば、ＩＲＧＡＣＵＲＥ  ６５１（２，２−ジメトキシ−１，２−ジフェニルエタン−１−オン）、ＩＲＧＡＣＵＲＥ  １８４（１−ヒドロキシ−シクロヘキシル−フェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル}−２−メチル−プロパン−１−オン｝、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＤＡＲＯＣＵＲ  ＴＰＯ（２，４，６−トリメチルベンゾイル−ジフェニル−フォスフィンオキサイド）、ＩＲＧＡＣＵＲＥ  ８１９（ビス（２，４，６−トリメチルベンゾイル）−フェニルフォスフィンオキサイド）、ＩＲＧＡＣＵＲＥ  ＴＰＯ（２，４，６−トリメチルベンゾイルジフェニルフォスフィンオキサイド）、ＩＲＧＡＣＵＲＥ  ７８４（ビス（η
５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１，２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ  ７５４（オキシフェニル酢酸、２−[２−オキソ−２−フェニルアセトキシエトキシ]エチルエステルとオキシフェニル酢酸、２−（２−ヒドロキシエトキシ）エチルエステルの混合物）（以上、ＢＡＳＦ社製商品名）、ＫＡＹＡＣＵＲＥ  ＤＥＴＸ−Ｓ（２，４−ジエチルチオキサントン）（日本化薬社（Ｎｉｐｐｏｎ  Ｋａｙａｋｕ  Ｃｏ．，Ｌｔｄ．）製商品名）、Ｌｕｃｉｒｉｎ  ＴＰＯ、ＬＲ８８９３、ＬＲ８９７０（以上、ＢＡＳＦ社製商品名）、及びユベクリルＰ３６（ＵＣＢ社製商品名）などが挙げられる。
【００４０】
上記重合開始剤は、１種単独で用いてもよく、２種以上を組み合わせて用いてもよい。
【００４１】
重合開始剤は、濃インクの硬化性を良好にし、かつ、重合開始剤の溶け残りや重合開始剤に由来する着色を避けるため、その含有量は、濃インクの総質量（１００質量％）に対し、１．０質量％以上２０．０質量％以下であることが好ましい。
【００４２】
また、重合開始剤が、アシルフォスフィンオキサイド系化合物を含む場合、その含有量は、濃インクの総質量（１００質量％）に対し、７．０質量％以上１５．０質量％以下が好ましく、８．０質量％以上１５．０質量％以下がより好ましく、１０．０質量％以上１４．０質量％以下が特に好ましい。含有量が上記範囲内であると、濃インクの硬化性を一層優れたものとでき、濃インクへの溶解性を良くすることができる。さらに、濃インクが重合性化合物として上述の式（Ｉ）で表される化合物を含む場合、アシルフォスフィンオキサイド系化合物との相性がよく、非常に良好な硬化性を得ることができる。
【００４３】
また、重合開始剤が、チオキサントン化合物を含む場合、その含有量は、濃インクの総質量（１００質量％）に対し、０．５質量％以上４．０質量％以下が好ましく、１．０質量％以上３．０質量％以下がより好ましい。含有量が上記範囲内であると、濃インクの硬化性をより一層優れたものとできる。
【００４４】
１．１．（３）色材
本実施形態の濃インクは、色材を含む。色材は、顔料及び染料のうち少なくとも一方を用いることができる。
【００４５】
顔料
本実施形態において、色材として顔料を用いることにより、濃インクの耐候性を向上させることができる。顔料は、無機顔料及び有機顔料のいずれも使用することができる。
【００４６】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【００４７】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、カーボンブラック、アニリンブラック、昼光蛍光顔料が挙げられる。
【００４８】
ブラック顔料としては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製商品名）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（以上、キャボット社（Ｃａｂｏｔ  ＪＡＰＡＮ  Ｋ．Ｋ．）製商品名）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋＳ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサ（Ｄｅｇｕｓｓａ）社製商品名）が挙げられる。
【００４９】
ホワイト顔料としては、Ｃ．Ｉ．ピグメントホワイト  ６、１８、２１、金属酸化物、硫酸バリウム、炭酸カルシウム等の金属化合物が挙げられる。金属酸化物としては、例えば二酸化チタン、酸化亜鉛、シリカ、アルミナ、酸化マグネシウム等が挙げられる。
【００５０】
イエロー顔料としては、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００５１】
マゼンタ顔料としては、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、及びＣ．Ｉ．ピグメントヴァイオレット  １９、２３、３２、３３、３６、３８、４３、５０が挙げられる。
【００５２】
シアン顔料としては、Ｃ．Ｉ．ピグメントブルー  １、２、３、１５、１５：１、１５：２、１５：３、１５：３４、１５：４、１６、１８、２２、２５、６０、６５、６６、及びＣ．Ｉ．バットブルー  ４、６０が挙げられる。
【００５３】
また、マゼンタ、シアン及びイエロー以外のカラー顔料としては、例えば、Ｃ．Ｉ．ピグメントグリーン  ７、１０、及びＣ．Ｉ．ピグメントブラウン  ３、５、２５、２６、及びＣ．Ｉ．ピグメントオレンジ  １、２、５、７、１３、１４、１５、１６、２４、３４、３６、３８、４０、４３、６３が挙げられる。
【００５４】
上記顔料は、１種単独で用いてもよく、２種以上を併用してもよい。
【００５５】
上記の顔料を使用する場合、その平均粒子径は３００．０ｎｍ以下が好ましく、５０．０ｎｍ以上２００．０ｎｍがより好ましい。平均粒子径が上記の範囲内にあると、濃インクにおける吐出安定性や分散安定性などの信頼性に一層優れるとともに、優れた画質の画像を形成することができる。ここで、本明細書における顔料の平均粒子径は、動的光散乱法により測定される。
【００５６】
染料
本実施形態において、色材として染料を用いることができる。染料としては、特に限定されることなく、酸性染料、直接染料、反応性染料、及び塩基性染料が使用可能である。染料としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー９，４５，２４９、Ｃ．Ｉ．アシッドブラック  １，２，２４，９４、Ｃ．Ｉ．フードブラック１，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５が挙げられる。
【００５７】
上記色材は１種単独で用いてもよく、２種以上を併用してもよい。また顔料及び染料を併用してもよい。色材の含有量は、優れた色再現性が得られるため、濃インクの総質量（１００質量％）に対して、０．５質量％以上１０質量％以下が好ましい。
【００５８】
１．１．（４）その他の添加剤
本実施形態の濃インクは、さらに分散剤を含んでもよい。本実施形態の濃インクが顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、第一工業製薬社（Ｄａｉ−ｉｃｈｉ  Ｋｏｇｙｏ  Ｓｅｉｙａｋu  Ｃｏ．，  Ｌｔｄ．）製のディスコールシリーズ、ルーブリゾール社（Ｌｕｂｒｉｚｏｌ  Ｃｏｒｐｏｒａｔｉｏｎ）製のソルスパーズシリーズ（Ｓｏｌｓｐｅｒｓｅ  ３６０００等）、ＢＹＫＣｈｅｍｉｅ社製のディスパービックシリーズが挙げられる。
【００５９】
本実施形態の濃インクは、耐擦性をより優れたものとするため、スリップ剤（界面活性剤）をさらに含んでもよい。スリップ剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン社（ＢＹＫ  Ｊａｐａｎ  ＫＫ）製）を挙げることができる。また、ポリアクリレート系界面活性剤としては、ＢＹＫ３５０、ＢＹＫ３５２、ＢＹＫ３５４、ＢＹＫ３５５、等が挙げられる。
【００６０】
本実施形態の濃インクは、重合禁止剤をさらに含んでもよい。濃インクが重合禁止剤を添加することにより、濃インクの保存安定性が向上する。重合禁止剤としては、特に限定
されないが、例えば、フェノール化合物、ハイドロキノン化合物、及びキノン化合物からなる群より選択される一種以上が挙げられる。重合禁止剤の具体例としては、ハイドロキノン、ｐ−メトキシフェノール、クレゾール、ｔ−ブチルカテコール、３，５−ジ−ｔ−ブチル−４−ヒドロキシトルエン、２，２’−メチレンビス（４−メチル−６−ｔ−ブチルフェノール）、２，２’−メチレンビス（４−エチル−６−ブチルフェノール）、４，４’−チオビス（３−メチル−６−ｔ−ブチルフェノール）が挙げられる。重合禁止剤の市販品としては、ＩＲＧＡＳＴＡＢ  ＵＶ１０及びＵＶ２２（以上、ＢＡＳＦ社製商品名）などを用いることができる。
【００６１】
本実施形態の濃インクは、さらに他の添加剤（成分）を含んでもよい。このような成分としては、例えば従来公知の、重合促進剤（増感色素等）、浸透促進剤、並びに、その他の添加剤があり得る。その他の添加剤として、例えば、定着剤、防黴剤、防腐剤、酸化防止剤、紫外線吸収剤、キレート剤、ｐＨ調整剤、及び増粘剤が挙げられる。
【００６２】
１．２．淡インク
本実施形態のインクセットに含まれる淡インクは、上記濃インクと同様に、放射線硬化型のインクである。淡インクは、少なくとも、重合性化合物と、重合開始剤と、色材と、を含み、さらにその他の添加剤を含んでもよい。
【００６３】
淡インクは、色材の含有量が上述の濃インクよりも小さいインクである。淡インクのその他の成分やその配合量は上述の濃インクとほとんど同様であるので、上記「１．１．濃インク」の説明中の「濃インク」を「淡インク」と読み替えることにより詳細な説明は省略する。以下では淡インクが濃インクと異なる点等を中心に説明する。なお、色材以外の成分や配合量について、淡インク及び濃インクは、互いに同じでも異なってもよい。すなわち、淡インク及び濃インクは、色材の含有量のみが互いに異なってもよいし、色材の種類を含め各成分の種類や配合量が異なってもよい。
【００６４】
淡インクに含有される重合性化合物の種類及び配合量は上述の濃インクと同様である。淡インクは、濃インクと同様に、重合性化合物として、上記一般式（Ｉ）で表されるビニルエーテル基含有（メタ）アクリル酸エステル類を含んでもよい。また、上記一般式（Ｉ）で表されるビニルエーテル基含有（メタ）アクリル酸エステル類は、濃インク及び淡インクの一方又は両方に含まれることにより、濃インク及び淡インクの一方又は両方の硬化性を飛躍的に高めることができる。
【００６５】
淡インクに含有される重合開始剤の種類及び配合量は上述の濃インクと同様である。淡インクは、濃インクと同様に、淡インクが重合性化合物として上述の式（Ｉ）で表される化合物を含む場合、アシルフォスフィンオキサイド系重合開始剤との相性がよく、非常に良好な硬化性を得ることができる。
【００６６】
なお、上述の式（Ｉ）で表される化合物及びアシルフォスフィンオキサイド系重合開始剤を濃インク及び淡インクの一方のみに用いる場合には、濃インクの硬化性のほうが淡インクよりも劣る傾向があるため、濃インクに用いることがより好ましい。
【００６７】
淡インクに含有される色材の種類は、上述の濃インクと同様である。
【００６８】
淡インクに含有される色材の含有量は、濃インクに含有される色材の質量を１（基準）とした場合に０．０１以上０．８０以下、好ましくは０．１０以上０．７０以下、より好ましくは０．２０以上０．５０以下である。特に濃インクに用いる色材と淡インクに用いる色材が同じ場合には、淡インクに含有される色材の含有量は、濃インクに含有される色材の質量を１（基準）とした場合に０．１０以上０．７０以下、好ましくは０．１５以上
０．５０以下、より好ましくは０．２０以上０．３０以下である。
【００６９】
淡インクに含有されるその他の添加剤の種類及び配合量は上述の濃インクと同様である。ただし、分散剤の配合量については、淡インクに含まれる色材の量により適宜に調節される。
【００７０】
１．３．濃インク及び淡インクの表面張力
本実施形態の放射線硬化型インクジェットインクセットでは、濃インクの表面張力をγ１（ｍＮ／ｍ）、淡インクの表面張力をγ２（ｍＮ／ｍ）としたときに、下記式（１）の関係を満たす。
γ１＞γ２      ・・・（１）
【００７１】
すなわち、本実施形態の放射線硬化型インクジェットインクセットでは、濃インクの方が淡インクよりも表面張力が大きい。
【００７２】
本実施形態の放射線硬化型インクジェットインクセットは、より好ましくは、下記式（２）の関係を満たす。
γ１−γ２≧５．０（ｍＮ／ｍ）      ・・・（２）
【００７３】
すなわち、本実施形態の放射線硬化型インクジェットインクセットでは、濃インクの方が淡インクよりも、表面張力が５．０（ｍＮ／ｍ）以上大きい。さらに、濃インクの方が淡インクよりも、表面張力が６．０（ｍＮ／ｍ）以上大きいことがより好ましく、表面張力が７．０（ｍＮ／ｍ）以上大きいことがさらに好ましい。
【００７４】
本実施形態の濃インクの表面張力は、例えば、３５．０ｍＮ／ｍ以下、好ましくは３２．０ｍＮ／ｍ以下である。また、本実施形態の淡インクの表面張力は、例えば、３０．０ｍＮ／ｍ以下、好ましくは２５．０ｍＮ／ｍ以下、より好ましくは２２．０ｍＮ／ｍ以下である。
【００７５】
各インクの表面張力の調節は、例えば、重合性化合物及びその他の添加剤の種類や配合量を変化させることにより行うことができる。
【００７６】
インクの表面張力は、記録媒体上での濡れ拡がりを高める観点からは、小さいことが好ましく、記録媒体に付着した場合の接触角を大きくする観点からは、大きいことが好ましい。
【００７７】
表面張力の測定は、自動表面張力計ＣＢＶＰ−Ｚ（協和界面科学社製）を用いて、２５．０℃の環境下で白金プレートを濡らしたときの表面張力を確認することにより測定することができる。
【００７８】
１．４．その他のインク
本実施形態の放射線硬化型インクジェットインクセットは、上述の濃インク及び淡インクを含む限り、その他の放射線硬化型インクを含んでもよい。また、本実施形態の放射線硬化型インクジェットインクセットは、上述の濃インク及び淡インクの組を複数含んでもよい。さらに、本実施形態の放射線硬化型インクジェットインクセットが複数のインクを含む場合に、いずれかのインクの組が上述した式（１）の関係を満たせばよい。
【００７９】
本実施形態の放射線硬化型インクジェットインクセットが備えるインクの数は、特に限定されず、例えば、６色以上、好ましくは７色以上である。放射線硬化型インクジェットインクセットが備えるインクの色についても限定されず、例えば、濃ブラック（ＣＫ）、
淡ブラック（ＤＫ）、濃シアン（ＣＣ）、淡シアン（ＤＣ）、濃マゼンタ（ＣＭ）、淡マゼンタ（ＤＭ）、濃イエロー（ＣＹ）、淡イエロー（ＤＹ）の８色とすることができる。また、イエローインクについては、それ自体の光学濃度が小さいので、淡イエロー（ＤＹ）を除く７色としてもよい。
【００８０】
１．５．作用効果等
本実施形態の放射線硬化型インクジェットインクセットは、放射線硬化型の濃インク及び放射線硬化型の淡インクを備え、濃インクの表面張力をγ１（ｍＮ／ｍ）、淡インクの表面張力をγ２（ｍＮ／ｍ）としたときに、「γ１＞γ２」の関係を満たすので、形成される画像の高Ｄｕｔｙ領域での発色を良好として色再現範囲が良好となり、かつ、形成される画像の低Ｄｕｔｙ領域における埋まり性が良好となる。Ｄｕｔｙ、色再現範囲、埋まり性、メカニズム等の詳細は以下に述べる。
【００８１】
２．インクジェット記録方法
本実施形態のインクジェット記録方法は、上述の放射線硬化型インクジェットインクセットを用い、シリアル型の記録装置により行うインクジェット記録方法である。そして、記録媒体に濃インクを付着させる第１のインク付着工程と、記録媒体に淡インクを付着させる第２のインク付着工程と、記録媒体に付着した濃インク及び淡インクの一方又は両方に紫外線を照射する紫外線照射工程と、を含む。
【００８２】
また、本実施形態のインクジェット記録方法は、記録媒体に濃インクを付着させる第１のインク付着工程と、記録媒体に付着した濃インクに紫外線を照射する第１の紫外線照射工程と、記録媒体に淡インクを付着させる第２のインク付着工程と、記録媒体に付着した淡インクに紫外線を照射する第２の紫外線照射工程と、紫外線を照射した濃インク又は淡インクに、濃インク又は淡インクを付着させる第３のインク付着工程と、記録媒体に付着した濃インク及び淡インクの一方又は両方に紫外線を照射する第３の紫外線照射工程と、を含んでもよい。
【００８３】
以下、まずシリアル型のインクジェット記録装置、記録媒体について説明し、その後各工程の内容について説明する。
【００８４】
２．１．インクジェット記録装置
本実施形態のインクジェット記録方法に用いるインクジェット記録装置としては、図１に示すものを挙げることができる。図１は、インクジェット記録装置の斜視図である。図２は、図１に示した紫外線照射装置９０Ａ（図２の１９０Ａに相当）、９０Ｂ（図２の１９０Ｂに相当）の正面図である。図３は、図２のＡ−Ａ矢視図である。
【００８５】
図１に示したインクジェット記録装置２０は、記録媒体Ｐを副走査方向ＳＳに送るモーター３０と、プラテン４０と、放射線硬化型インクジェットインクセットの各インクを微少粒径の液滴にしてヘッドノズルから噴射して記録媒体Ｐ上に吐出する記録ヘッド５２と、該記録ヘッド５２を搭載したキャリッジ５０と、キャリッジ５０を主走査方向ＭＳに移動させるキャリッジモーター６０と、記録ヘッド５２から各インクの液滴を吐出して記録媒体Ｐ上に付着させた液滴に放射線を照射する一対の紫外線照射装置９０Ａ、９０Ｂと、を備えている。
【００８６】
キャリッジ５０は、キャリッジモーター６０に駆動される牽引ベルト６２によって牽引され、ガイドレール６４に沿って移動する。
【００８７】
記録ヘッド５２は、キャリッジ５０に搭載されており、キャリッジ５０の移動方向（以下、「主走査方向」ともいう。）ＭＳへの動作に伴って、主走査方向ＭＳに移動する。
【００８８】
また、記録ヘッド５２は、放射線硬化型インクジェットインクセットの各インクを吐出可能である。図１の例では、記録ヘッド５２は、シリアル型ヘッドであり、各色に対応した多数のヘッドノズルが備えられている。かかる記録ヘッド５２が搭載されるキャリッジ５０には、記録ヘッド５２の他に、記録ヘッド５２に供給されるブラックインクを収容したブラックインク容器としてのブラックカートリッジ５４と、記録ヘッド５２に供給されるカラーインクを収容したカラーインクとしてのカラーインクカートリッジ５６とが搭載されている。各カートリッジ５４、５６に収容されているインクの組が、放射線硬化型インクジェットインクセットである。
【００８９】
本実施形態のインク付着工程において、記録ヘッド５２から吐出される液滴量は、１ｐｌ以上２０ｐｌ以下であることが好ましい。液滴量が上記範囲内であることによって、吐出安定性が良好であり、高画質の画像を得ることができる。
【００９０】
キャリッジ５０のホームポジション（図１の右側の位置）には、停止時に記録ヘッド５２のノズル面５２ａを密閉するためのキャッピング装置８０が設けられている。印刷ジョブが終了してキャリッジ５０がこのキャッピング装置８０の上まで到達すると、図示しない機構によってキャッピング装置８０が自動的に上昇して、記録ヘッド５２のノズル面５２ａを密閉する。このキャッピングにより、ノズル内のインクの乾燥や変質が防止される。キャリッジ５０の位置決め制御は、例えば、このキャッピング装置８０の位置にキャリッジ５０を正確に位置決めするために行われる。
【００９１】
また、図示はしないが、キャリッジ５０のホームポジション（図１の右側の位置）には、停止時に記録ヘッド５２のノズル面５２ａを払拭するためのワイプユニットが設けられてもよい。ワイプユニットは、キャッピング装置８０とは干渉しない位置に設けられ、記録ヘッド５２のノズルが形成されたノズル面５２ａを、スキージ状のワイパーブレードにより擦ることにより、ノズル面５２ａに付着した液滴、ミスト、及び／又は、それらの硬化物を除去することができる。
【００９２】
このようなインクジェット記録装置２０を使用することにより、記録媒体上に放射線硬化型インクの液滴を吐出して記録媒体に付着させ塗膜を形成することができる。また、インクジェット記録装置２０によれば、インク付着工程と紫外線照射工程とを別個の装置で行うことなく、インク付着工程と紫外線照射工程とを一の装置で連続的に行うことが可能となる。
【００９３】
放射線としては、紫外線、可視光線等を用いることができるが、放射線硬化型インクを紫外線により硬化する放射線硬化型インクとし、紫外線を用いて硬化させるようにすると、環境光等によるインクの硬化を抑制でき、取り扱いが容易となるためより好ましい。放射線を照射可能な照射手段としては、例えば図１及び図２に示す紫外線照射装置が挙げられる。
【００９４】
図１ないし図３に示すように、紫外線照射装置１９０Ａ、１９０Ｂは、キャリッジ５０の移動方向に沿った両側端にそれぞれ取り付けられている。
【００９５】
図２に示すように、記録ヘッド５２に向かって左側に取り付けられた紫外線照射装置１９０Ａは、キャリッジ５０が右方向（図２の矢印Ｂ方向）に移動する右走査時に、記録媒体Ｐ上に吐出された液滴に対して紫外線照射を行う。一方、記録ヘッド５２に向かって右側に取り付けられた紫外線照射装置１９０Ｂは、キャリッジ５０が左方向（図２の矢印Ｃ方向）に移動する左走査時に、記録媒体Ｐ上に吐出された液滴に対して紫外線照射を行う。
【００９６】
各紫外線照射装置１９０Ａ、１９０Ｂは、キャリッジ５０に取り付けられて、紫外線光源１９２をそれぞれ１個ずつ整列支持した筐体１９４と、紫外線光源１９２の発光及び消灯を制御する（図示しない）光源制御回路とを備えている。図２及び図３に示すように、紫外線照射装置１９０Ａ、１９０Ｂには、紫外線光源１９２がそれぞれ１個ずつ設けられているが２個以上設けてもよい。紫外線光源１９２としては、ＬＥＤ（Ｌｉｇｈｔ  Ｅｍｉｔｔｉｎｇ  Ｄｉｏｄｅ）又はＬＤ（Ｌａｓｅｒ  Ｄｉｏｄｅ）のいずれかを使用することが好ましい。これにより、放射線光源として水銀灯ランプ、メタルハライドランプ、その他のランプ類を使用した場合と比較して、フィルター等の装備のために紫外線光源が大型化することを回避することができる。また、フィルターによる吸収で出射された放射線強度が低下することがなく、放射線硬化型インクを効率良く硬化させることができる。
【００９７】
また、各紫外線光源１９２は、出射される波長が同じものでもよいし、異なっていてもよい。紫外線光源１９２としてＬＥＤ又はＬＤを使用する場合、出射される放射線の波長は３５０．０ｎｍ以上４３０．０ｎｍ以下程度の範囲とすればよい。
【００９８】
紫外線照射装置１９０Ａ、１９０Ｂによれば、図２に示すように、記録ヘッド５２からの吐出により記録媒体Ｐ上に付着させた液滴に対して、記録ヘッド５２近傍の記録媒体Ｐ上を照射する紫外線光源１９２により放射線１９２ａが照射され、少なくとも液滴の表面を硬化させて、記録媒体上に画像を形成することができる。
【００９９】
以下、本実施形態におけるインク付着工程及び紫外線照射工程を複数回繰り返すことによって、所望の領域に画像を形成する方法について、詳細に説明する。
【０１００】
まず、キャリッジ５０を右方向（図２の矢印Ｂ方向）に移動させながら、記録媒体Ｐ上に１色又は複数色の放射線硬化型インク液滴を吐出して、紫外線照射装置１９０Ａによって放射線を塗膜に照射する。次いで、記録媒体Ｐを副走査方向ＳＳに移動させる副走査を行う。なお、本明細書中において、キャリッジ５０を主走査方向ＭＳの一方向に移動させながら液滴を吐出し、液滴に放射線を照射する１回の主走査のことを１パスという。
【０１０１】
その後、キャリッジ５０を左方向（図２の矢印Ｃ方向）に移動させながら上記インク付着工程に示す方法によって記録媒体Ｐ上に１色又は複数色の液滴を吐出して、紫外線照射装置１９０Ｂによって放射線を塗膜に照射する１回の主走査（１パス）をさらに行う。このとき、記録媒体上の塗膜は、紫外線照射装置１９０Ａ及び紫外線照射装置１９０Ｂによって放射線が照射される。次に、記録媒体Ｐを副走査方向ＳＳに移動させる副走査をさらに行う。
【０１０２】
以上までの動作で、１回目のパスで形成された塗膜には、２回のパスによって放射線が照射され、１パス目に１回、２パス目に２回の合計３回の放射線の照射が行なわれる。また、２回目のパスで形成された塗膜には、１回のパスによって放射線が照射され、１回の放射線の照射が行なわれる。
【０１０３】
このような動作をさらに繰り返し行うことによって、所定領域に塗膜の集合からなる画像を形成することができる。
【０１０４】
また、本実施形態のインクジェット記録装置２０は、さらに、記録媒体Ｐの移動方向である副走査方向ＳＳの下流側に、別途、放射線照射手段（図示せず）を備えていてもよい。これにより、全てのパスを終え、記録媒体への画像の形成が完了した後に、記録媒体Ｐ上の塗膜を内部まで十分に硬化させることができる。
【０１０５】
例えば、紫外線照射装置１９０Ａ又は１９０Ｂによって照射される積算照射エネルギーが不十分であって、記録媒体Ｐ上の液滴の内部まで硬化されていない場合には、副走査方向ＳＳの放射線照射手段により、液滴の内部まで確実に硬化させることができる。
【０１０６】
副走査方向ＳＳの放射線照射手段は、副走査方向ＳＳに送られた記録媒体Ｐ上の液滴に放射線を照射できる位置に設けられていればよく、例えば、キャリッジ５０上であって、かつ、記録ヘッド５２の下流側（記録媒体Ｐの移動方向である副走査方向ＳＳ）に設置することができる。また、副走査方向ＳＳの放射線照射手段としては、紫外線照射装置１９０Ａ（１９０Ｂ）と同様の装置を用いることができる。
【０１０７】
２．２．記録媒体
本実施形態のインクジェット記録方法で用いる記録媒体は、フィルム状、ボード状の形状を有する。
【０１０８】
液体非吸収性の記録媒体としては、ポリ塩化ビニル、ポリエチレンテレフタレート、ポリカーボネート、ポリスチレン、ポリウレタン、ポリエチレン、ポリプロピレン、ポリビニルアセタール、及びそれらの２種以上のブレンド組成物等の高分子のフィルムやプレート、二酢酸セルロース、三酢酸セルロース、プロピオン酸セルロース、酪酸セルロース、酢酸酪酸セルロース、硝酸セルロース等のフィルムやプレート、鉄、銀、銅、アルミニウム等の金属の箔やプレート、又はそれら金属を蒸着したプレートやフィルム、ステンレスや真鋳等の合金の箔やプレート、ガラス板等が挙げられる。
【０１０９】
液体低吸収性の記録媒体としては、表面に液体を受容するための塗工層（受容層）が設けられた記録媒体が挙げられ、例えば、上記のフィルムやプレートの表面に、親水性ポリマー等が塗工されたもの、シリカ、チタン等の粒子がバインダー（例えばポリビニルアルコール、ポリビニルピロリドン等の親水性高分子）とともに塗工されたものが挙げられる。また、液体低吸収性の記録媒体としては、基材が紙であるものとして、アート紙、コート紙、マット紙等の印刷本紙が挙げられる。
【０１１０】
液体非吸収性又は液体低吸収性の記録媒体とは、液体を全く吸収しない又はほとんど吸収しない性質を有する記録媒体を指す。定量的には、液体非吸収性又は液体低吸収性の記録媒体とは、「ブリストー（Ｂｒｉｓｔｏｗ）法において接触開始から３０ｍｓｅｃ１／２までの水吸収量が１０ｍＬ／ｍ２以下である記録媒体」を指す。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。これに対して、液体吸収性の記録媒体とは、液体非吸収性及び液体低吸収性に該当しない記録媒体のことを示す。なお、本明細書では、液体非吸収性、液体低吸収性及び液体吸収性を、単に非吸収性、低吸収性及び吸収性と称することがある。
【０１１１】
記録媒体は、無色透明、半透明、着色透明、有彩色不透明、無彩色不透明等であってもよい。また記録媒体は、それ自体が着色されていたり、半透明や透明であってもよい。
【０１１２】
本実施形態の記録媒体は、液体非吸収性又は液体低吸収性であることが好ましい。また、記録媒体は、可塑剤を含むことがより好ましい。そのような記録媒体としては、ポリ塩化ビニルのシート及びフィルムが挙げられる。可塑剤の種類や配合量は、シート又はフィルムがインクジェット法により画像を形成できる程度の硬度やコシを有する限り特に制限はなく、各種の公知の種類の可塑剤を適宜の量で配合することができる。
【０１１３】
上記の記録媒体は、表面エネルギーが、２０．０ｍＮ／ｍ以上５０．０ｍＮ／ｍ以下程度であり、好ましくは２５．０ｍＮ／ｍ以上４５．０ｍＮ／ｍ以下、より好ましくは３０．０ｍＮ／ｍ以上４０．０ｍＮ／ｍ以下程度のものを選択することが好ましい。また、濃インクの濡れ性を良好にする観点では、好ましくは３０．０ｍＮ／ｍ以上４５．０ｍＮ／ｍ以下、より好ましくは３０．０ｍＮ／ｍ以上４０．０ｍＮ／ｍ以下程度である。
【０１１４】
なお、記録媒体の表面エネルギー（表面自由エネルギー）は、例えば、ＪＩＳ  Ｋ６７６８：１９９９に準拠して測定することができる。また、濡れ性チェックペン、ダインペン等として、例えば、株式会社マシンテックス等から市販されているテストペンを用いて測定することができる。得られる表面エネルギーの単位は、ｄｙｎｅ／ｃｍとなるが、ｍＮ／ｍに換算しても値は同じである。また、固体の表面自由エネルギーの単位は、ｍＪ／ｍ２と表されるが、表面張力の単位（ｍＮ／ｍ）に換算しても値は同じである。
【０１１５】
２．３．インク付着工程
また、本実施形態のインクジェット記録方法は、記録媒体に濃インクを付着させる第１のインク付着工程と、記録媒体に淡インクを付着させる第２のインク付着工程と、紫外線を照射した濃インク又は淡インクに、濃インク又は淡インクを付着させる第３のインク付着工程と、を含む。
【０１１６】
これらの第１のインク付着工程、第２のインク付着工程、第３のインク付着工程は、上述のインクジェット記録装置により行うことができる。また、第３のインク付着工程は、紫外線を照射した濃インク又は淡インクに、濃インク又は淡インクを付着させる工程であるが、上述のインクジェット記録装置を用い、副走査の送り量を小さくすれば、１回のパスで付着、硬化した塗膜に対して濃インク又は淡インクを付着させることができる。この場合の副走査の送り量は、例えば、副走査方向に並ぶノズルの列の長さよりも短い長さである。これにより記録媒体の同一の領域に対して２回以上のパスでインクを付着させることができ、紫外線を照射した濃インク又は淡インクに、濃インク又は淡インクを付着させることができる。
【０１１７】
２．４．紫外線照射工程
本実施形態のインクジェット記録方法は、記録媒体に付着した濃インク及び淡インクの一方又は両方に紫外線を照射する紫外線照射工程を有する。また、本実施形態のインクジェット記録方法は、記録媒体に付着した濃インクに紫外線を照射する第１の紫外線照射工程と、記録媒体に付着した淡インクに紫外線を照射する第２の紫外線照射工程と、記録媒体に付着した濃インク及び淡インクの一方又は両方に紫外線を照射する第３の紫外線照射工程と、を有してもよい。これらの紫外線照射工程は、いずれも上述のインクジェット記録装置により行うことができる。
【０１１８】
本実施形態のインクジェット記録方法の紫外線照射工程では、上述の濃インク及び／又は淡インクに対して紫外線を照射する。かかる紫外線は、紫外線発光ダイオード（ＵＶ−ＬＥＤ）により発生される。
【０１１９】
紫外線照射工程では、記録装置の１回の主走査あたり、５０．０ｍＪ／ｃｍ２以上で紫外線が照射される。また、１回の主走査あたりの紫外線の照射量は、５５．０ｍＪ／ｃｍ２以上であることがより好ましく、６０．０ｍＪ／ｃｍ２以上であることがさらに好ましく、６５．０ｍＪ／ｃｍ２以上であることがさらに好ましい。
【０１２０】
２．５．記録領域の光学濃度
本実施形態のインクジェット記録方法によれば、記録条件に基づいて記録媒体に所定の画像を形成することができる。形成される画像には特に制限はなく、光学濃度の高い領域
、光学濃度の低い領域、及び、これらの混在する画像を形成することもできる。換言すると、記録媒体に、発色濃度の高い画像、発色濃度の低い画像を形成することができる。
【０１２１】
ここで、「記録条件」とは、インクジェット記録装置を用いて画像を記録する際に設定する条件のこといい、具体的には、各インクの液滴一滴あたりの吐出量、Ｄｕｔｙ値、記録解像度、記録媒体への付着量、ドットの重なりの程度、記録媒体の種類などを指す。
【０１２２】
なお、「Ｄｕｔｙ値」とは、下式で算出される値である。
Ｄｕｔｙ（％）＝実吐出ドット数／（縦解像度×横解像度）×１００
（式中、「実吐出ドット数」は単位面積当たりの実吐出ドット数であり、「縦解像度」および「横解像度」はそれぞれ単位長さ当たりの解像度である。）
【０１２３】
光学濃度の高い領域は、比較的高いＤｕｔｙで、濃インクのドットが淡インクのドットよりも相対的に多く打滴される。光学濃度の低い領域では、比較的低いＤｕｔｙで、淡インクのドットが濃インクのドットよりも相対的に多く打滴される。
【０１２４】
また、高いＤｕｔｙで形成される画像の領域では、先に付着したインク滴の上にさらにインク滴が付着する頻度が高くなる。このことを本明細書では「インク−オン−インク」ということがある。また低いＤｕｔｙで形成される画像の領域では、インク−オン−インクの頻度は小さく、付着するインク滴の間隔が大きくなる。
【０１２５】
インク−オン−インクの場合、先に付着したインク滴が硬化した後、この硬化物が下地となりさらにインクが付着する。この場合の下地の表面エネルギーは、下地となったインクの表面張力に等しい。
【０１２６】
ここで、下地に対するインク滴の濡れ性は、インクの表面張力及び下地の表面エネルギーに依存して変化する。すなわち、インクの表面張力が、下地の表面エネルギーよりも低い場合には濡れ性が高くなり、インクの表面張力が、下地の表面エネルギーよりも高い場合には濡れ性が低くなる。なお濡れ性は、接触角として表現することができ、一般にはＹｏｕｎｇの式：γＳ＝γＬｃｏｓθγＬＳ  （式中、γＳは下地の表面張力（表面エネルギーに等しい）、γＬはインクの表面張力、θは接触角、γＬＳは下地とインクとの間の界面張力を表す。）により理解される。
【０１２７】
このようなことから、本実施形態のインクジェット記録方法では、光学濃度が高くＤｕｔｙの高い領域では、濃インクの打滴が相対的に多くかつインク−オン−インクとなるので、濃インクの表面張力を高くすることで下地の表面エネルギーを高くする。これにより後から付着する濃インクの濡れ性を高めて、高Ｄｕｔｙ領域の画像の表面をレベリングしてグロス調の画像とすることができる。これにより色再現範囲を向上することができる。
【０１２８】
また、上記のことから、本実施形態のインクジェット記録方法では、光学濃度が低くＤｕｔｙの低い領域では、淡インクの打滴が相対的に多くなるので、淡インクの表面張力を低くすることで記録媒体に対する濡れ性をよくする。これにより低Ｄｕｔｙ領域の画像の粒状性を抑制することができる。
【０１２９】
３．実験例
以下、本発明を実験例によってさらに具体的に説明するが、本発明はこれらの例に限定されるものではない。以下「％」は、特に記載のない限り、質量基準である。
【０１３０】
３．１．インクの調製
各例のインクは、表１に示す組成（単位：質量％）となるように混合し、これを高速水
冷式撹拌機により撹拌することにより調製した。なお、顔料（ＰＲ１２２：Ｃ．Ｉ．ピグメントレッド１２２）はあらかじめ分散剤としてＳｏｌｓｐｅｒｓｅ  ３６０００（ＬＵＢＲＩＺＯＬ社製商品名）を顔料に対して５０質量％添加した分散液を用いて配合した。
【０１３１】
【表１】
2020084078.tif 000004
【０１３２】
表１中、各成分は以下の通りである。
ＰＥＡ：フェノキシエチルアクリレート
ＶＥＥＡ：アクリル酸２−（２−ビニロキシエトキシ）エチル
ＤＰＧＤＡ：ジプロピレングリコールジアクリレート
ＩＢＸＡ：イソボニルアクリレート 
ｎ−ＶＣ：ｎ−ビニルカプロラクタム 
８１９：商品名「ＩＲＧＡＣＵＲＥ  ８１９」ＢＡＳＦ社製、重合開始剤
ＴＰＯ：商品名「ＩＲＧＡＣＵＲＥ  ＴＰＯ」ＢＡＳＦ社製、２，４，６−トリメチルベンゾイルジフェニルフォスフィンオキサイド
ＭＥＨＱ：ヒドロキノンモノメチルエーテル、重合禁止剤
ＢＹＫＵＶ３５００：商品名、ＢＹＫ  Ａｄｄｉｔｉｖｅｓ＆Ｉｎｓｔｒｕｍｅｎｔｓ社製、アクリル基を有するポリエーテル変性ポリジメチルシロキサン：スリップ剤
ＢＹＫ３５０：商品名、ＢＹＫ  Ａｄｄｉｔｉｖｅｓ＆Ｉｎｓｔｒｕｍｅｎｔｓ社製、ポリアクリレート系界面活性剤：スリップ剤
カーボンブラック：Ｃ.Ｉ.ピグメントブラック７
ＰＢ１５：３：Ｃ．Ｉ．ピグメントブルー１５：３
ＰＲ１２２：Ｃ．Ｉ．ピグメントレッド１２２
ＰＹ１５５：Ｃ．Ｉ．ピグメントイエロー１５５
【０１３３】
表１に示した各インクの表面張力は、自動表面張力計ＣＢＶＰ−Ｚ（協和界面科学社製）により測定し、結果を表１に記載した。
【０１３４】
３．２．インクセット
表１に示す組合せで、濃インク１セット、濃インク２セット、淡インク１セット、淡インク２セットとした。さらに、表２の例１〜例４に示す組合せで、７色からなるインクセットとした。
【０１３５】
【表２】
2020084078.tif 000005
【０１３６】
３．３．インクセットの評価
表２に示す各例のインクセットについて、キャリッジに照射強度５０．０ｍＪ／ｃｍ２の紫外線照射装置を設けたインクジェットプリンタＰＸ−Ｇ９２０（セイコーエプソン株式会社製）の改造機を用い、１パスごとに３６５ｎｍの波長の紫外線を照射しながら、常温・常圧下で液滴を着弾させてＰＥＴフィルム上にテストパターンを記録した。
【０１３７】
得られた各例のテストパターンを以下の項目及び基準で評価し、評価結果を表２に記載した。
【０１３８】
色再現範囲
印刷を行った硬化膜を、分光光度計（Ｘ−ｒｉｔｅ社製）を用いて測色し、Ｌ＊ａ＊ｂ＊色空間における色再現領域をプロットすることで濃度の評価を行った。得られた色再現領域とパントーンの色再現領域とを比較した。
Ａ：パントーンカバー率５０％以上
Ｂ：パントーンカバー率５０％未満
【０１３９】
埋まり性（目視確認）
Ｄｕｔｙ  ０％から１００％まで、１０％刻みでＤｕｔｙを変えた硬化膜の階調パターンを作成し、目視にて以下の観点で確認した。
Ａ：ベタ印刷パターンが均一に埋まっている。
Ｂ：ベタ印刷パターンにスジムラがある。
【０１４０】
粒状性（目視確認）
埋まり性評価と同じサンプルを作成し、目視にて以下の観点で確認した。
Ａ：低Ｄｕｔｙ部（１０〜２０％）のドット感が確認できない。
Ｂ：低Ｄｕｔｙ部（１０〜２０％）のドット感が確認できる。
【０１４１】
表２をみると、濃インクの表面張力が淡インクの表面張力よりも大きい例１において、色再現範囲、埋まり性、粒状性のすべてが良好であった。これに対して濃インクの表面張力が淡インクの表面張力以下である例２〜例４では、色再現範囲及び埋まり性の両立ができなかった。
【０１４２】
本発明は、上述した実施形態に限定されるものではなく、種々の変形が可能である。例えば、本発明は、実施形態で説明した構成と実質的に同一の構成、例えば、機能、方法及び結果が同一の構成、あるいは目的及び効果が同一の構成、を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１４３】
２０…インクジェット記録装置、３０…モーター、４０…プラテン、５０…キャリッジ、５２…記録ヘッド、５４…ブラックインクカートリッジ、５６…カラーインクカートリッジ、６０…キャリッジモーター、６２…牽引ベルト、６４…ガイドレール、８０…キャッピング装置、９０Ａ（１９０Ａ）、９０Ｂ（１９０Ｂ）…活性紫外線照射装置、１９２、１９３…活性紫外線光源、１９４…筐体、Ｐ…記録媒体
【図１】
2020084078.tif 000007
【図２】
2020084078.tif 000008
【図３】
2020084078.tif 000009